(57)【要約】【課題】  ＴＧＶを形成したガラスコアの表面を平坦にし、かつガラスコアの表面を保護することにより十分な機械的強度を備え、低コストで信頼性のあるガラスコアデバイスおよびその製造方法を提供する。【解決手段】  ガラスコアデバイスは、ガラスコア１０に形成したＴＧＶ１１に埋め込まれた配線により、ガラスコア１０の第１面１０ａの配線と第２面１０ｂの配線とを導通している。ガラスコアデバイスは、ダイシングで個片化された状態で、外層保護層６２により、ガラスコア１０の第２面１０ｂと連続してガラスコア側面を覆っている。【選択図】図７
2019134016.tif 000002
【特許請求の範囲】
【請求項１】
互いに対向する第１面と第２面とを備えた平板状のガラスコアに形成したスルーガラスビアに埋め込まれた配線により、前記ガラスコアの前記第１面の配線と前記第２面の配線とを導通するガラスコアデバイスであって、
前記ガラスコアの第２面から連続して前記ガラスコアの側面を覆っている保護樹脂を有する、
ことを特徴とするガラスコアデバイス。
【請求項２】
前記ガラスコアの厚さが、２０μｍ以上、８００μｍ以下である、
ことを特徴とする請求項１に記載のガラスコアデバイス。
【請求項３】
前記ガラスコアの表面粗さＲａは２０ｎｍ以下である、
ことを特徴とする請求項１または２に記載のガラスコアデバイス。
【請求項４】
少なくとも前記ガラスコアの第１面と第２面の外周端部と、前記ガラスコアの側面とを金属膜で覆い、更に前記保護樹脂でコートしていることを特徴とする、
請求項１から３のいずれか１項に記載のガラスコアデバイス。
【請求項５】
前記ガラスコアは四角錐台形状を有し、前記ガラスコアの第１面の辺の長さよりも、これに平行する第２面の辺の長さの方が短い、
ことを特徴とする請求項１から４のいずれか１項に記載のガラスコアデバイス。
【請求項６】
前記ガラスコアの第２面から前記スルーガラスビアに埋め込まれていた配線の一部が突出している、
ことを特徴とする請求項１から５のいずれか１項に記載のガラスコアデバイス。
【請求項７】
互いに対向する第１面と第２面とを備えたガラスコアに貫通孔を形成するステップと、
前記ガラスコアの第１面および前記貫通孔内に配線を形成してスルーガラスビアを形成し、前記第１面を絶縁樹脂で封止するステップと、
前記ガラスコアの第１面にキャリア基板を貼り合わせるステップと、
前記ガラスコアの第２面に対してライン状にレーザー光を照射することで、前記ガラスコアを変質させるステップと、
薬液処理により前記ガラスコアの変質部分をエッチングすることにより、前記ガラスコアを分断する溝を形成するステップと、
前記ガラスコアの第２面に配線を形成し、保護樹脂を前記溝内に充填するとともに、前記保護樹脂で前記第２面を封止するステップと、
前記溝に充填された前記保護樹脂を切断するステップとを有する、
ことを特徴とするガラスコアデバイスの製造方法。
【請求項８】
前記ガラスコアを分断する溝を、薬液処理により前記ガラスコアの変質部分をエッチングする前記ステップにおいて、
前記ガラスコアの第２面の露出した面もエッチングすることで、前記ガラスコアを薄化させ、前記第２面から、前記スルーガラスビアの前記配線を突出させるステップを有し、
突出した前記スルーガラスビアの前記配線と接続するように前記第２面の配線形成が行われる、
ことを特徴とする請求項７に記載のガラスコアデバイスの製造方法。
【発明の詳細な説明】
【技術分野】
【０００１】
本発明は、ガラスコアデバイス、およびその製造方法に関するものである。
【背景技術】
【０００２】
近年、スマートフォン等に代表される電子機器においては、小型化・省電力化・高性能化の要求が高まり、それに伴い電子機器に搭載される半導体パッケージ基板や、キャパシター、インダクター、抵抗体等の受動部品を搭載する電子デバイスも、高い性能を維持しつつ一層の小型化、省電力化が望まれている。一方で、電子機器のコンシューマーに対する訴求力を高めるべく、その低価格化も望まれている。
【０００３】
小型化、消費電力化を図る方策として、シリコン材をコアとするスルーシリコンビア（以下ＴＳＶという）や、ガラス材をコアとするスルーガラスビア（以下ＴＧＶという）を用いて、層間接続を行う多層配線工法が開発されている。しかしながら、シリコン材をコアとするＴＳＶは、一般的には材料コスト、製造コストが高く、低価格化が難しい。これに対してガラスコアは、比較的安価なコア材料を用いて、大型四角パネルにより大量生産が可能なため、コスト問題を解決できると期待されている。
【先行技術文献】
【特許文献】
【０００４】
【特許文献１】特表２０１５−５１３８２０号公報
【発明の概要】
【発明が解決しようとする課題】
【０００５】
特許文献１は、ガラスコアに、ＴＳＶ内の配線とガラスコアの両面の配線をらせん状に形成し、受動部品であるＬＣバンドパスフィルターのインダクターを形成する工法を示している。かかる従来例では、ガラスコアをインダクターのコアとしている。また、ガラスコア上の配線で誘電体をサンドイッチして、キャパシターを形成する工法も示されている。
【０００６】
しかしながら、実際にガラスコアにＴＧＶを形成するには、克服すべき課題も多い。例えば、ＴＧＶを形成するためにガラスコアに貫通孔を形成しなくてはならないが、その貫通方法としては、ドリルやブラストを用いる物理的な加工法、反応性ガスや弗酸によるエッチング法、レーザー光照射による加工法が挙げられる。
しかるに、ガラスコアは非晶質の材料であり、比較的弾性が低く、引張応力に対し割れ易いなどの特性を持つ材料であるため、ドリルやブラストなどの物理的な加工方法で生じるマイクロクラックをきっかけに、ガラスコアが割れてしまうなどの問題がある。
【０００７】
また、フッ素系の反応性ガスによるドライエッチング法では、ガラス分解速度が遅いため貫通孔の加工に時間がかかり、また弗酸によるウエットエッチング法では等方的に反応が進む為、微小径の貫通孔の加工に対応できない、などの問題がある。これに対し、上述した工法の中でも、ＹＡＧレーザー、ＣＯ２レーザーなど高エネルギーレーザー光の照射による加工法は、加工速度が比較的速く、微小径の貫通孔の加工が可能であることから、ＴＧＶ形成に適している。
【０００８】
しかし、加工速度と加工品質とはトレードオフの関係にあり、例えば加工速度を上げるため、高エネルギーレーザーを使用して貫通孔を形成すると、照射レーザー光の加熱によりガラスコア表面にガラス材が溶融飛散し、あるいは貫通孔の回りに土手状に堆積してノジュール（凹凸部分）が生じ、それによりガラスコア表面の平坦性が悪化してしまう。このようにガラスコア表面の平坦性が悪化すると、表面に微細配線を形成する際の障害となったり、また凹凸部分上に無理に配線を形成すると、その配線に応力が集中し、断線を招いたりする。
【０００９】
また、ＴＧＶに導電性金属材料を埋め込んだ後に、ガラスコア表面に余分に形成された導電性金属材料を、ＣＭＰ（Ｃｈｅｍｉｃａｌ  Ｍｅｃｈａｎｉｃａｌ  Ｐｏｌｉｓｈｉｎｇ）による研磨や、ダイヤモンド砥石による研削で除去することがある。その際、ガラスコア表面の非晶質の弱い部分も研磨／研削されてしまい、それによりガラスコア表面に微細なマイクロクラックが生じてしまうという問題がある。また、強酸、強アルカリの薬液処理によっても前述したようなマイクロクラックが発生することがあり、このようなマイクロクラックをきっかけとしてガラス基板が割れてしまうという問題がある。
【００１０】
本発明は、この問題を解決するためになされたものであり、ＴＧＶを形成したガラスコアの表面を保護することにより信頼性のあるガラスコアデバイスを提供することを目的とする。
また本発明は、ＴＧＶを形成したガラスコアの表面を平坦にし、かつガラスコアの表面を保護することにより十分な機械的強度を備えたガラスコアデバイスの製造方法を提供することを目的とする。
【課題を解決するための手段】
【００１１】
本発明のガラスコアデバイスは、互いに対向する第1面と第2面とを備えた平板状のガラスコアに形成したスルーガラスビアに埋め込まれた配線により、前記ガラスコアの前記第１面の配線と前記第２面の配線とを導通するガラスコアデバイスであって、
前記ガラスコアの第２面から連続して前記ガラスコアの側面を覆っている保護樹脂を有する、ことを特徴とする
【００１２】
本発明のガラスコアデバイスの製造方法は、
互いに対向する第１面と第２面とを備えたガラスコアに貫通孔を形成するステップと、
前記ガラスコアの第１面および前記貫通孔内に配線を形成してスルーガラスビアを形成し、前記第１面を絶縁樹脂で封止するステップと、
前記ガラスコアの第１面にキャリア基板を貼り合わせるステップと、
前記ガラスコアの第２面に対してライン状にレーザー光を照射することで、前記ガラスコアを変質させるステップと、
薬液処理により前記ガラスコアの変質部分をエッチングすることにより、前記ガラスコアを分断する溝を形成するステップと、
前記ガラスコアの第２面に配線を形成し、保護樹脂を前記溝内に充填するとともに、前記保護樹脂で前記第２面を封止するステップと、
前記溝に充填された前記保護樹脂を切断するステップとを有する、
ことを特徴とする。
【発明の効果】
【００１３】
本発明によれば、ＴＧＶを形成したガラスコアの表面を保護することにより信頼性のあるガラスコアデバイスを提供することが可能になる。
また本発明によれば、ＴＧＶを形成したガラスコアの表面を平坦にし、かつガラスコアの表面を保護することにより十分な機械的強度を備えたガラスコアデバイスの製造方法を提供することが可能になる。
【図面の簡単な説明】
【００１４】
【図１】ＴＧＶを形成したガラスコアにシード層まで形成した状態を示す断面図である。
【図２】ドライフィルムレジストパターンの間隙に、電解銅めっきを形成した状態を示す断面図である。
【図３】ガラスコアの第１面に配線保護樹脂を形成し、その上に支持体基板を仮貼りした状態を示す断面図である。
【図４】ガラスコアの第２面側からＣＯ２レーザー光を照射し、ガラスコアの一部が変質した状態を示す断面図である。
【図５】ガラスコアの第２面側からガラスを溶解させた状態を示す断面図である。
【図６】ガラスコアの第２面に配線形成した後、配線保護樹脂を形成した状態を示す断面図である。
【図７】ガラスコアデバイスの外周サイズに配線保護樹脂をダイシングし、キャリア基板から分離したガラスコアデバイスの断面図である。
【図８】ガラスコアの第１面に配線保護樹脂を形成したものを２個準備し、キャリア基板を介して、その両面へ向かい合わせに仮貼りした断面図である。
【発明を実施するための形態】
【００１５】
以下、本発明の実施形態について添付図面を参照して説明する。図１〜７は、第１の実施の形態にかかるガラスコアデバイスの製造工程を示す図である。本明細書において、スルーガラスビア（ＴＧＶ）とは、ガラスコアを貫通して形成された配線をいうが、ここでは配線形成前の貫通孔の状態も含めるものとする。
【００１６】
（第１の実施形態）
（工程１）
まず、図１に示すようなガラスコア１０にＴＧＶ１１を形成する。ＴＧＶ１１の形成方法としては、レーザー光の照射及び弗酸による薬液処理があるが、それに限られない。ＴＧＶ１１が形成された３００μｍ厚のガラスコア１０の表面に、電気めっき給電用のシード層１２を形成する。ここで給電用のシード層１２は、Ｔｉ／Ｃｕスパッタや、無電解銅めっきにて形成することができる。少なくともガラスコア１０の第１面１０ａとＴＧＶ１１内に、シード層１２を形成する。内径が小さいＴＧＶ１１内にＴｉ／Ｃｕスパッタでシード層１２を形成する場合、ガラスコア１０の両面からスパッタ処理を行うと、ＴＧＶ内周全体にわたってシード層１２を形成できるので好ましい。
【００１７】
（工程２）
次に、図２に示すように、ガラスコア１０の第１面１０ａと第２面１０ｂに、所望するパターンのフォトレジスト２１を形成する。フォトレジスト２１としては、一般的にはドライフィルムレジストを用いることが多いが、ここでは直接描画タイプである日立化成株式会社製の製品名ＲＤ−１２２５をガラスコア１０の両面にラミネートする。続いて所望するパターンを第１面１０ａに描画後現像することにより、工程１で形成したシード層１２を露出させ、この露出したシード層に給電し、２〜１０μｍ厚の電解銅めっき２２を形成する。
【００１８】
（工程３）
次に図３に示すように、不要となったドライフィルムレジストを剥離し、シード層１２をエッチングすることにより、ガラスコア１０の第１面１０ａに所望する銅配線パターンを形成した後、その上から配線保護絶縁樹脂３３をコートする。更にガラスコア１０の第１面１０ａに、キャリア基板３１を仮貼り用の接着剤３２を介して貼り合わせる。
【００１９】
本実施形態では、図３に示すように単層の銅配線パターンを形成しているが、配線保護絶縁樹脂３３にビアを形成し、その上に更に銅配線パターンを形成することによりビルドアップ多層配線を形成しても良い。また本実施形態では、キャリア基板３１として別途用意したエポキシ基板を用いて説明するが、リジッドで平滑な基板であれば良く、キャリア基板はガラス基板や、ＳＵＳなどの金属板でも構わない。
【００２０】
（工程４）
次に図４に示すように、ガラスコア１０をガラスコアデバイスとして必要なサイズに切断するために、ＸＹマトリクス状にフェムト秒レーザー光ＬＢを照射し、ガラスコア１０の照射した部分を先細の溝状に変質させる。フェムト秒レーザー光ＬＢが照射されたガラス部分（溝状に変質した部分）４１は、弗酸等のガラス溶解液での溶解性が向上される。ここで用いられるフェムト秒レーザーの出力は、０．１μＪ以上であれば良く、より好ましくは０．４μＪ以上が望ましい。また、本実施形態では、フェムト秒レーザーで説明したが、パルスレーザーであれば良く、ピコ秒レーザーを用いることも可能である。
【００２１】
（工程５）
ガラスコア１０の第２面１０ｂを１００〜１５０μｍ追い込むように平坦に研削する。これにより薄形のガラスコアデバイスを形成できる。さらに、このガラスコア１０を弗酸等のガラス溶解液へ浸漬し又はガラス溶解液を第２面１０ｂにスプレーし、工程４のフェムト秒レーザー加工で変質したガラス部分４１を優先的に溶解させると同時に、ガラスコアの第２面１０ｂを更に1〜５μｍ溶解させ、図５に示すように第２面１０ｃを形成する。これにより、ＴＧＶ１１に埋め込まれていた銅配線の先端が1〜５μｍ突出する。この工法によれば、ガラス溶解液による有効な副次効果として、フェムト秒レーザー加工面と第２面１０ｂの研削面に生じたマイクロクラックを溶解除去した第２面１０ｃを形成するため、次工程以降でガラスコア１０の割れを防止することができる。
【００２２】
（工程６）
次に図６に示すように、工程１、工程２と同様に、ガラスコア１０の第２面１０ｃに、また給電用のシード層１２を形成後、ガラスコア１０の第２面１０ｃにおいて突出した銅配線を繋ぐため、ドライフィルムレジスト（不図示）のパターンを形成する。更に、シード層１２に給電し、２〜１０μｍ厚の電解銅めっき６１を形成した後、不要になったドライフィルムレジストを剥離し、露出するシード層１２をエッチングする。
【００２３】
電解銅めっき６１は、ガラスコア１０の第２面１０ｃから突出した銅配線を覆うような銅めっき構造であり、電解銅めっき６１がガラスコア１０の第２面１０ｃと同一面ではないシード層１２及び銅配線から析出するので、ガラスコア１０の第２面１０ｃから銅パターンが剥離することはない。さらに、ガラスコア１０の第２面１０ｃを保護するソルダーレジスト等の外層保護層（保護樹脂）６２をコートする。外部接続端子などの必要がある場合、開口部６３を設けて銅パターンを露出してもよい。
【００２４】
（工程７）
次に図６に一点鎖線で示す位置（レーザー光で変質した溝中心）で、ソルダーレジスト等の外層保護層６２をＸＹマトリクス状にダイシングし、ガラスコアデバイスを個片化させた後、工程３で仮貼りしていたキャリア基板３１から剥離して取り出し、図７に示すようにガラスコアデバイスを完成させる。このとき、図６に示したガラスコア１０の側面１０ｄにシード層１２と電解銅めっき61が残るようにすると好ましい。ここでは、キャリア基板３１と共にガラスコアデバイスをダイシングしたが、キャリア基板３１を切断することなくガラスコアデバイスのみをダイシングしてもよい。これにより、個片化されたガラスコアデバイスはキャリア基板３１に付着したままとなり、搬送や保管上において取扱い性が向上する。
【００２５】
（第２の実施形態）
第１の実施形態と同様な工程で、図２を参照して同サイズの中間生成品を２個製作し、更に図３に示すようにシード層１２をエッチングすることにより、２つのガラスコア１０の第１面１０ａに所望する銅配線パターンを形成し、配線保護絶縁樹脂３３を被覆する。次いで本実施形態では、図８に示すように、キャリア基板３１の両面に仮貼り用の接着剤３２を塗布して、向かい合わせに２つのガラスコア１０の第１面１０ａへ貼り合わせる。その後は、上述した実施の形態と同様である。
【００２６】
上述した第１の実施形態では、キャリア基板３１の数に対応するガラスコアデバイスの製作例を示しているが、第２の実施形態では、工程４から工程７の工程を両面で処理することで、キャリア基板３１の数の２倍のガラスコアデバイスを製造可能であり、すなわち単純計算で生産効率を約２倍に向上できる。
【００２７】
また、本実施形態ではキャリア基板３１を介して、中間生成品を貼り合わせることを説明したが、キャリア基板を使用せず仮貼り用の接着層１層だけを介して、２個の中間生成品を貼り合わせて処理してもよい。
【００２８】
本実施形態によれば、ＴＧＶを形成したガラスコアの表面を平坦にし、かつガラスコアの表面を保護することにより機械的強度が充分であり、低コストで信頼性のあるガラスコアデバイスおよびその製造方法を提供することができる。また本実施形態によれば、研磨／研削、ガラスコアデバイスの製造装置での搬送時やラック収納時の接触や、強酸、強アルカリの薬液処理によって、ガラスコア表面に生じたマイクロクラックをガラス溶解液で溶解除去した後、露出するガラスコアと配線上へ、絶縁性の液状樹脂やドライフィルム材等の保護樹脂をコートすることにより、外部にガラスコアが露出しないようにできるため、製品品質が向上する。
【００２９】
更に本実施形態によれば、８００μｍ以上のガラス素材を薄化処理することで、最終的なガラスコアの厚さが２０μｍ以上、８００μｍ以下となると好ましい。このようなガラスコアの厚さであれば、ガラスコア上に形成される銅配線や絶縁樹脂形成時に生じる応力を、緩やかな除加熱処理により緩和できる。なお、上記厚みのガラスコアの材料単体では、製造工程で割れることがあるため、本実施形態のようにガラスコアの第１面に、剥離可能な接着剤を用いてキャリア基板を貼り合わせ、ガラスコアデバイス製造後に剥離することが望ましい。
【００３０】
更に本実施形態によれば、ガラスコアの第２面を弗酸処理するため、ガラス薄化の研削工程や、搬送接触、ラック収納時接触、強酸・強アルカリ薬液処理等によって生じたマイクロクラックを除去することが可能である。弗酸処理によれば、ガラスコアの表面粗さＲａ値（ＩＳＯ２５１７８−６０４、Zygo corporation製の製品名ＮｅｗＶｉｅｗ８２００により測定可）を２０ｎｍ以下にすることが可能であり、マイクロクラックを起点とするガラスコアの割れを予防することができる。なお、ガラスコアの表面粗さＲａ値は、製品としてのガラスコアデバイスから保護樹脂層を剥離することで測定可能である。
【００３１】
更に本実施形態によれば、少なくともガラスコアの第１面の外周端部と、ガラスコア側面とを、金属膜で覆っており、更に保護樹脂でコートしている。仮にガラスコアデバイスにおいてガラスコアが露出していると、能動部品や受動部品をガラスコアデバイスへ実装する工程や、マザーボードへの実装工程でのはんだ接続工程、例えばリフロー工程等における急激な加熱処理による熱衝撃や、物に当たるなどの機械的衝撃により、ガラスコアの割れが生じる虞れがある。これに対し、本実施の形態によれば、ガラスコアの側面（レーザー光の照射によりガラスが変質し、弗酸により除去された溝内）に、スパッタや蒸着によるドライ成膜や、金属めっきによるウエット成膜を行うことにより、容易に金属膜を覆うことができるから、ガラスコアの側面からの割れを防ぐことができる。更にガラスコアの側面を保護樹脂でコートすることにより、金属膜の腐食防止を実現できる。
【００３２】
更に本実施形態によれば、まずガラスコアの第１面側に弗酸耐性の保護フィルムをラミネートし、ガラスコアの第２面を、弗酸処理することでガラスコア厚さを薄化すると同時に、ガラスコアを所望のガラスコアデバイスサイズに個片化することができる。ガラスコアデバイスは、一般的に２ｍｍ四方、乃至５０ｍｍ四方の底面を有する直方体であるが、内包するガラスコアは、第２面から薄化処理されるため、第１面の辺よりも第２面の辺が短い四角錐台形状となる（すなわち側面がテーパ状面となる）。なお本実施形態のガラスコアデバイスは、生産性向上のため３００ｍｍ四方以上のガラス素材を用いて、ガラスコアデバイスをマトリクス状に配置し、一括して複数個のガラスコアデバイスを製造することにより、製造コストを削減させている。
【００３３】
更に本実施形態によれば、ＴＧＶ内に配線を形成するとともに、第１面に所望する多層配線層を形成したガラスコアを用いる。前記したようにガラスコア材料は、製造工程途中で割れやすい等の問題があるため、ガラスコアの第１面に剥離可能な接着剤によりキャリア基板を貼り合わせている。
【００３４】
更に、ガラスコアデバイスのサイズに合わせて分割するラインに沿って、第２面側から制御されたフェムト秒レーザー光をライン照射することで、ガラスコアを溶解しないように変質させると、このガラスコアの変質したライン部分が、弗酸処理でレーザー光の未照射部分より優先的にエッチングされる。ガラスコアの第２面を薄化エッチングしている間に、レーザー光が照射されて変質した部分がエッチング除去され、これによりガラスコアを所望のサイズに個片化することができる。
【００３５】
更に本実施形態によれば、まずガラスコアの第１面側に弗酸耐性の保護フィルムをラミネートし、ガラスコアの第２面を、弗酸処理することでガラスコアを薄化する。このときガラスコアの第２面から、ＴＧＶ内部に形成されていた銅配線の先端が突出し、後の工程でのガラスコアの第２面に配線との接続信頼性向上に寄与する。このため弗酸処理は、ガラスコアの第２面表面からＴＧＶの配線先端が１μｍ〜１５μｍ高さ露出する程度に行うことが好ましい。
【００３６】
更に本実施形態によれば、ガラスコアの第２面に配線を形成する際に、第２面から突出したＴＧＶ埋め込み配線の先端を結ぶ金属配線を形成するとともに、前述したレーザー光の照射で変質エッチング除去された溝にも金属膜を形成する。外周縁部分に金属膜を形成することにより、ガラスコアの四角錐台側面から発生するガラス破壊を防ぐことができる。仮に金属配線をガラスコアの第１面及び第２面だけ形成すると、セルフアニールによる引っ張り応力や、実装時のリフロー加熱処理による伸縮でガラス破壊が、ガラスコアの四角錐台側面から発生しやすいが、本実施の形態によればかかる不具合を解消できる。
【００３７】
ガラスコアの外周縁部分に、スパッタリングや蒸着、または無電解めっきにて金属密着性向上層を形成し、更に電解めっきで覆うように厚膜化することにより、ガラス破壊を抑制することができる。この金属密着性向上層は、Ｔｉ，Ｎｉ，Ｃｕなどを成膜し、電解めっきのシード層とすると好ましい。また電解めっき浴は、ガラスコアの第２面配線と四角錐台側面とを同時成膜することができるという作業効率向上の観点から、電解銅めっき浴とするのが好ましい。
【００３８】
更に本実施形態によれば、ガラスコアデバイスは、個片サイズまで分断したガラスコアの第２面、及び四角錐台側面を、樹脂、セラミック等で被膜し外層保護膜とすると好ましい。この外層保護膜は、ガラスコアの第２面及び四角錐台側面の合計５面を被膜保護している。ガラスコアの一部をフェムト秒レーザー光の照射で変質させ、弗酸で除去されて形成されたガラスコアの溝中心に沿って、埋め込まれた外層保護膜の一部をダイシングすることにより、最終的な個片化を行っており、個片化されたガラスコアデバイスは、ガラスコアを外部に露出しない直方体となる。
【００３９】
なお、ガラスコアの第１面または第２面にビルドアップ樹脂をラミネート（絶縁樹脂積層を形成）し、ビア形成、配線層形成を繰り返して多層配線を行うこともできる。また、ガラスコアデバイスは、高誘電体を埋め込んだキャパシター形成や、抵抗体形成などにより受動部品を内蔵しても良い。更にまた、ガラスコアデバイスにコイル状の配線を形成することにより、インダクターを内蔵しても良い。
【符号の説明】
【００４０】
１０：ガラスコア
１０ａ：第１面
１０ｂ：第２面
１１：ＴＧＶ
１２：シード層
２１：フォトレジスト
２２：電解銅めっき
３１：キャリア基板
３２：接着剤
３３：配線保護絶縁樹脂
４１：変質したガラス部分
６１：電解銅めっき
６２：外層保護層
【図１】
2019134016.tif 000003
【図２】
2019134016.tif 000004
【図３】
2019134016.tif 000005
【図４】
2019134016.tif 000006
【図５】
2019134016.tif 000007
【図６】
2019134016.tif 000008
【図７】
2019134016.tif 000009
【図８】
2019134016.tif 000010